"少なくとも1個のヒドロキシドを含有する錯化剤と開始剤との錯体、および少なくとも1個のアルコキシドを含有する錯化剤と開始剤との錯体、のうちの少なくとも一方を含む錯化開始剤と、デコンプレクサーと、を含んでなる開始剤系。前記開始剤が有機金属開始剤を含む、請求項1に記載の開始剤系。前記開始剤が有機ボラン開始剤を含む、請求項1に記載の開始剤系。前記錯化開始剤が、少なくとも1個のヒドロキシドを含有する錯化剤と開始剤との錯体を含む、請求項1に記載の開始剤系。前記錯化開始剤が、少なくとも1個のアルコキシドを含有する錯化剤と開始剤との錯体を含む、請求項1に記載の開始剤系。前記錯化開始剤が、下記式II、-O-R4nMmII式中、R4は、独立して、水素もしくは有機基から選択され、Mmは、対カチオンを表し、nは、ゼロより大きい整数であり、そしてmは、ゼロより大きい整数である。で表される錯化剤を含む、請求項1に記載の開始剤系。nとmとが等しい、請求項6に記載の開始剤系。各R4が、独立して、アルキル基もしくはアルキレン基である、請求項6に記載の開始剤系。各R4が水素である、請求項6に記載の開始剤系。Mmが一価カチオンを含む、請求項6に記載の開始剤系。Mmがオニウムを含む、請求項10に記載の開始剤系。Mmが、ナトリウムのカチオン、カリウムのカチオン、テトラアルキルアンモニウムカチオン、およびそれらの組み合わせから選択される、請求項6に記載の開始剤系。少なくとも1つの重合性モノマー、および少なくとも1つのデコンプレクサー、を含む重合性組成物と、少なくとも1個のヒドロキシドを含有する錯化剤と開始剤との錯体、および少なくとも1個のアルコキシドを含有する錯化剤と開始剤との錯体、のうちの少なくとも一方を含む錯化開始剤、ならびに任意の希釈剤、を含む開始剤コンポーネントと、を含んでなるキット。請求項13に記載のキットの前記それぞれの開始剤コンポーネントと混合した請求項13に記載のキットの前記重合性組成物を含んでなる結合性組成物。請求項14に記載の結合性組成物で少なくとも部分的に被覆されてなる基材。低表面エネルギー基材を含んでなる、請求項15に記載の基材。第1の基材と、第2の基材と、該第1の基材と該第2の基材とを接着結合して一体化させる重合された請求項14に記載の結合性組成物と、を含んでなる結合物品。少なくとも一つのモノマーの重合を開始させる方法であって、少なくとも1つのモノマーを提供するステップと、該少なくとも1つのモノマーを請求項1に記載の開始剤系とブレンドするステップと、該少なくとも1つのモノマーの重合を開始させるステップと、を含んでなる、方法。本発明は、重合を開始させうる開始剤系を提供する。より詳細には、本発明は、1錯化開始剤たとえば、有機ボランヒドロキシド錯体、有機ボランアルコキシド錯体、またはそれらの混合物もしくは組み合わせと、2デコンプレクサーとを含んでなる開始剤系を提供する。本発明の態様において、開始剤系は多元キットの一部である。かかるキットは少なくとも第1部分つまり、重合性組成物および重合性組成物の重合を開始する第2部分つまり、開始剤コンポーネントを含んでなる。最も好ましくは、使い易さのため、キットは2つの部分のみ含んでなる。キットの2つの部分は、多元ディスペンサーで簡単に使用することができるよう、簡便かつ商業的に有用な全体数混合比1:10以下、より好ましくは1:4、1:3、1:2又は1:1ですぐに配合することができる。そのディスペンサーは米国特許第4,538,920号および同第5,082,147号に示され、商品名MIXPACとしてConProTec,Inc.Salem,NHから入手できる。キットの各部分はすぐに混合されて結合組成物を形成し、それがすぐに重合してポリマー、たとえば、接着剤になる。重合性組成物は、典型的には、少なくとも1つのデコンプレクサーと少なくとも1つの重合性モノマーとを含む。開始剤コンポーネントは、典型的には、少なくとも1つの錯化開始剤たとえば、有機ボランヒドロキシド錯体、有機ボランアルコキシド錯体、またはそれらの混合物もしくは組み合わせと、任意の希釈剤とを含む。重合性組成物と混合した場合、重合性組成物中のデコンプレクサーは、錯化剤たとえば、少なくとも1個のヒドロキシド、少なくとも1個のアルコキシド、もしくはそれらの混合物を含有する錯化剤から開始剤たとえば、有機ボランを遊離させ、これによりモノマー1種もしくは複数種の重合を開始させることができる。結合組成物は、本発明に係る重合性組成物と開始剤コンポーネントとの混合から生じる組成物である。結合組成物は、ポリマー、ウッド、セラミックス、コンクリート、および金属から得た基材などを含む広範囲な基材を結合させるのに有用である。結合組成物は低表面エネルギー基材を結合するのに特に有用である。低表面エネルギー基材は表面エネルギーが45mJ/m2未満、より典型的には40mJ/m2未満又は35mJ/m2未満を有する基材である。そのような材料には、たとえば、ポリエチレンおよびポリプロピレンがある。本発明の組成物と有用に結合できる高表面エネルギーのその他ポリマーには、ポリカーボネートおよびポリメチルメタクリレートがある。しかし、本発明はそれらに限定されるものでなく、熱プラスチック、ならびに、ウッド、セラミックス、コンクリート、プライム金属などから得た適切な基材を結合できる組成物を使用することができる。重合組成物ポリマーとも称されるは、通常の技術のものと見分けることができる典型的非重合量の場合を除いて、結合組成物内の本質的にすべてのモノマーが重合されている組成物である。本発明による重合組成物は、たとえば接着剤、結合材料、シーラント、コーティングおよび射出成形樹脂を含む幅広い方面で使用することができる。重合組成物は、樹脂トランスファー成形で使用される、ガラス、カーボンおよびメタルファイバーマットに関連するマトリックス樹脂として使用することもできる。さらに、重合組成物は、電気部品、プリント回路基板などの製造におけるカプセル封体および埋込用樹脂として使用することができる。当業者は、重合組成物が有用であるその他の幅広い用途については認めることができる。開始剤コンポーネント錯化開始剤一般的には、本発明の錯化開始剤は、開始剤と、錯化剤、特に、少なくとも1個のヒドロキシド、少なくとも1個のアルコキシド、もしくはそれらの混合物を含有する錯化剤との錯体である。錯体がルイス酸たとえば、開始剤とルイス塩基たとえば、ヒドロキシドもしくはアルコキシドとの会合により形成される強固に配位した塩であることは、当業者であれば容易に理解されよう。錯化剤が、併用されるデコンプレクサーもしあればと反応するかぎり、少なくとも1個のヒドロキシド、少なくとも1個のアルコキシド、もしくはそれらの混合物を含有する任意の好適な錯化剤を錯化剤として使用することが可能である。さらにまた、錯化剤は、併用される開始剤と錯体を形成できるものでなければならない。適切な開始剤、又はその配合体は本発明で使用することができるが、その場合、開始剤が錯化剤と錯体を形成することができなければならない。さらに、開始剤は一緒に使用されるモノマーの重合を開始することもできなければならない。好ましくは、開始剤は有機金属開始剤である。本発明の一態様によれば、開始剤は有機ボラン開始剤である。本発明の有機ボラン開始剤と錯化材との錯体は下記の一般式I、によって表される。ここで、R1は1から約10の炭素数を有するアルキル基である。R2およびR3は同じか又は異なり、1から約10の炭素数を有するアルキル基およびフェニル含有基より選ばれるつまり、独立的に選ばれる。好ましくはR1、R2およびR3は1から約5の炭素数を有するアルキル基より独立的に選ばれる。したがって。R1、R2およびR3はすべて異なるか、又はR1、R2およびR3の2つ以上が同じである。R1、R2およびR3が同じであることが最も好ましい。R1、R2およびR3はそれが付着するボロン原子Bと一緒になって開始剤を形成する。具体的な有機ボラン開始剤は、たとえば、トリメチルボラン、トリエチルボラン、トリ-n-プロピルボラン、トリイソプロピルボラン、トリ-n-ブチルボラン、トリイソブチルボラン、およびトリ-sec-ブチルボランを含む。式I中のCxは、本発明の錯化剤を表している。これについては以下で詳細に説明する。vの値は、錯体中のアルコキシドおよび/またはヒドロキシドの酸素原子とホウ素原子との有効比を提供するように選択される。錯体中のアルコキシドおよび/またはヒドロキシドの酸素原子とホウ素原子との比は、広くは約0.5:1~約4:1、好ましくは約1:1~約2:1、より好ましくは約1:1~約1.5:1、最も好ましくは約1:1でなければならない。錯化剤下記の用語はこれ以後本発明の錯化剤をより詳しく説明するために使用する。一価有機基および多価有機基の用語は有機部分を意味し、この場合、炭素原子に対する適用可能な価である。一価有機基は一適用可能価を有する。したがって、多価有機基は一以上適用可能価を有する。有機基は脂肪族基または環状基である。本発明の文脈では、用語脂肪族基は飽和又は不飽和、線状又は有枝、炭化水素基を意味する。この用語は、たとえば、アルキレン、アルケニレン、アルキニレン、アルキル、アルケニルおよびアルキニル基を包含するため使用する。用語アルキル基は一価、飽和、線状又は有枝、炭化水素基つまりメチル、エチル、イソプロピル、t-ブチル、ヘプチル、ドデシル、オクタデシル、アミル又は2-エチルヘキシル基などを意味する。用語アルキレンは、多価、飽和、線状又は有枝、炭化水素基を意味する。用語アルケニル基は一つ以上の炭素-炭素二重結合体を有する一価、不飽和、線状又は有枝、炭化水素基つまりビニル基を意味する。用語アルケニレンは一つ以上の炭素-炭素二重結合体を有する多価、不飽和、線状又は有枝、炭化水素基を意味する。用語アルキニル基は一つ以上の炭素-炭素三重結合体を有する一価、不飽和、線状又は有枝、炭化水素基を意味する。用語アルキニレンは一つ以上の炭素-炭素三重結合体を有する一価、線状又は有枝、炭化水素基を意味する。用語環状基又は環式構造体は閉リング炭化水素基を意味し、それは脂環基、芳香族基または複素環基として選別されている。用語脂環基は脂環基のものと共通する特性を有する環状炭化水素基を意味する。用語芳香族基またはアリル基は単核芳香族炭化水素基または複核芳香族炭化水素基を意味する。ここで使用される有機基または有基リンク基は、複素環基の場合のような内部つまり、端末ではないへテロ原子つまり、O、N又はS原子ならびに内部官能基つまり、カルボニル基を含むことができる。式I中のCxは、少なくとも1個のヒドロキシド、少なくとも1個のアルコキシド、もしくはそれらの混合物を含有する錯化剤を表している。好ましくは、Cxおよび本発明の錯化剤は、以下の式II、-O-R4nMmIIで表される。各R4は、独立して、水素もしくは有機基から選択され、そしてnおよびmのそれぞれは、ゼロより大きい整数である。各R4は、錯化剤中で水素であってもよいし、または各R4は、錯化剤中で有機基であってもよい。任意のR4が水素である場合、錯化剤は少なくとも1個のヒドロキシドを含有すると言われる。任意のR4が有機基である場合、錯化剤は少なくとも1個のアルコキシドを含有すると言われる。好ましいアルコキシドは、R4がアルキル基もしくはアルキレン基であるアルコキシドである。錯化剤にはまた、少なくとも1個のヒドロキシドと少なくとも1個のアルコキシドとの混合物が含まれていてもよい。典型的には、nは1もしくは2であり、そしてmは1もしくは2である。好ましくは、nおよびmは、同一の整数であり、最も好ましくは1である。一般的には、錯化剤は、塩の形態で使用される。すなわち、錯化剤が開始剤を錯化することができるように、錯化剤は好適な対カチオンにより安定化されている。したがって、式IIにおいて、Mmは、錯化剤を安定化させる対カチオンを表す。任意の好適なカチオンもしくはそれらの組み合わせを、本発明の対カチオンに使用することができる。上付き文字mで示されているように、カチオンは一価であっても多価であってもよい。mが1である場合、カチオンは一価である。たとえば、第IA族金属リチウム、ナトリウム、カリウムなどの一価カチオンを使用することができる。他の好適な一価カチオンとしては、一般に以下の式III、R5zXIIIに適合するオニウムが挙げられる。各R5は、独立して、一価有機基から選択される。したがって、式III中の各R5が異なっていてもよいし、または2個以上のR5が同じであってもよい。式IIIにおいて、zは、1より大きい整数を表す。典型的には、zは、2、3、もしくは4である。典型的には、Xは、第VA族、第VIA族、もしくは第VIIA族メタロイドたとえば、窒素、硫黄、ヨウ素、およびリンである。例示的なオニウムカチオンとしては、テトラアルキルアンモニウムたとえば、テトラメチルアンモニウムおよびテトラブチルアンモニウム、トリフェニルスルホニウム、ジフェニルヨードニウム、およびテトラブチルホスホニウムが挙げられる。mが1よりも大きい場合、カチオンは多価である。例示的な多価カチオンとしては、第IIA族金属たとえば、カルシウムおよびマグネシウムのかチオが挙げられる。一価カチオンが好ましい。特に好ましいのは、ナトリウム、カリウム、およびテトラアルキルアンモニウムである。ヒドロキシドを含有する特定の錯体は、当技術分野で公知である。たとえば、Brown,HerbertC.,Hydroboranes,pp.55-561962に開示されている化学構造のいくつかを参照されたい。しかしながら、そのような錯体を開始剤系に使用することについては報告されていない。ヒドロキシドおよびアルコキシドは、有機ボランのような有機金属開始剤への強力な結合を提供し、得られた錯体は、優れた酸化安定性を有する。したがって、少なくとも1個のヒドロキシド、少なくとも1個のアルコキシド、もしくはそれらの混合物を含有する錯化剤を使用することは、特に本発明の開始剤系にとりわけ有益である。長所として、本発明の好適な錯体は空気安定性がある。空気安定性により、それは、室温約20°から約22°Cでおよびその他環境条件つまり、真空下でなく不活性大気中でない下でキャップドベッセル内に収納した場合、錯体は少なくとも約2週間の間重合開始剤として有用な状態であることを意味する。好ましくは、錯体は数ヶ月の間および一年以上までの間これらの条件下で容易に保管することができる。錯体がクリスタル物質である場合つまり、錯体が室温で固体であるが、差動走査熱量測定法による測定時、測定可能溶融点を有する場合錯体の空気安定性は向上する。しかしながら、本発明の錯体は室温で液体である場合でも少なくとも6ヶ月の間空気安定性がある。実施例では、液体錯化剤つまり、差動走査熱量測定法による測定時、室温未満である測定可能溶融点を有する錯体および液体又は固体錯体の溶液が好ましい。これは、液体が一般的に固体より室温での取扱いおよび混合が簡単であるからである。当業者は、選ばれた開始剤および錯化剤に基づく錯体が室温で液体又は固体であるかどうかすぐに判定することができる。特に好適な空気安定性錯体は非発火性である。つまり、錯体は自発的に燃焼したり自発火したりしない。通常の技術では、選ばれた開始剤およびアミジン錯化剤に基づく錯体が非発火性であるかどうかすぐに判定することができる。たとえば、実施例以下で説明する発火性テストは錯体が発火性であるかどうか判定する一つの方法である。本発明の錯体を調製するのに有用な例示的な錯化剤としては、次の物質:水酸化ナトリウム、テトラブチルアンモニウムヒドロキシド、ナトリウムメトキシド、およびテトラブチルアンモニウムメトキシドが挙げられる。本発明の錯体を調製するのに有用な例示的な有機ボランとしては、トリエチルボランおよびトリブチルボランが挙げられる。異なる錯体のブレンドを本発明の開始剤系に使用することが可能である点についても注目すべきである。本発明の錯体は既知の技術を使用して容易に調製することができる。通常、錯化剤はゆっくり攪拌して不活性雰囲気で開始剤と配合する。発熱がたびたび観察されるので、混合物の冷却を勧める。その成分の蒸気圧が高い場合、反応温度を約70から80°C以下にすることが望ましい。物質が良く混合されると、錯体は室温つまり、約22から25°Cに冷却しても良い。冷い暗い場所では錯体をキャップドベッセルに保持することが好ましいが、特別な保管条件は不要である。錯体は、希望すれば溶剤中で調製することができるものの、後で除去しなければならない有機溶剤がなくても調製することができるのが長所である。結果として生じた錯体は有効な量で用いる。つまり、重合が容易に生じてポリマー好ましくはアクリルポリマーを得ることができるだけの量で用いる。本発明の一態様によれば、開始剤が有機ボランを含んでなる場合、有機ボラン錯体の有効量は、フィラー、非反応性希釈剤およびその他非反応性コンポーネントの重量を差し引いた結合組成物の合計重量に対して、約0.01重量ボロンから約1.5重量ボロン、より好ましくは約0.01重量ボロンから約0.60重量ボロン、最も好ましくは約0.02重量から約0.50重量ボロンとなる量である。有機ボラン錯体の量が低すぎると、重合が不完全となったり、接着剤の場合、組成物が接着不良となることがある。一方では、有機ボラン錯体の量が高すぎると、重合は進行が早すぎて生じる組成物の有効な混合および使用に対応できなくなることがある。大量の錯体は大量のボランの発生を招き、接着剤の場合、結合基材に使用するとボンドラインを弱めることがある。重合の有用な速度は基材に組成物を適用する方法に一部依存する。したがって、ハンドアプリケーターで組成物を塗布する又は組成物を手作業で混合するよりも高速自動産業用接着アプリケータを使って重合速度が早くなるよう調製することができる。希釈剤開始剤コンポーネントは適切な希釈剤又はその配合物も含有する。希釈剤は重合性組成物に使用されるモノマーと反応する又は反応しないことがある。好ましくは、希釈剤は、錯化剤に対して不活性である。すなわち、好ましくは、希釈剤は、錯化剤が開始剤を錯化させることができなくなったり、もしくは希釈剤が、組成物の所望の性質に影響を与えるように化学的に修飾されたりするように錯化剤に反応する部分すなわち、錯化剤によるエステル化もしくは加水分解を受けやすい部分を実質的に含まない。非反応性希釈剤は通常の技術のものに公知の可塑剤を含む。反応性希釈剤は、たとえば、アジリジン官能物質およびマレイン酸塩官能物質を含む。たとえば、その反応性希釈剤はPCT国際公開第WO98/17,694号および米国特許出願第09/272,152号代理人識別番号54677USA7Aによる発明受託者に受託された有機ボランアミン錯体開始剤系およびそれによる重合性組成物で説明されている。アジリジン-官能物質は少なくとも1つのアジリジンリング又は基を有する有機化合物である。その炭素原子は選択的に短鎖式アルキル基つまり、1から約10の炭素数、好ましくはメチル、エチルまたはプロピルを有する基に置換され、たとえば、メチル、エチルまたはプロピルアジリジン部分を形成する。有用かつ商業的利用可能なポリアジリジンの例は下記の商品名で入手できる:CROSSLINKERCX-100ZenecaResins,Wilmington,MA,XAMA-2EIT,Inc.、LakeWylie,SC、XAMA-7EIT,Inc.,LakeWykie,SC、およびMAPOトリス[1-2-メチルアジリジニル]ホスフィン酸化物AcetoChemicalCorporation,Flushing,NY。使用時、錯体が開始剤コンポーネントに希釈剤によって又は2つ以上の異なる希釈剤をブレンドしたものによって担持溶解又は希釈されることは非常に有益である。一般的には、希釈剤は錯体に対して反応すべきではなく、この錯体のエクステンダーとして機能する。希釈剤も一般的に開始剤コンポーネントの自発的燃焼温度を増大させ、開始剤コンポーネントの非発火特性を増大させることは有益である。希釈剤は一般的に、キットの部分が容易に混合できるよう、重合性組成物に含まれるモノマーに溶解しなければならない。溶解できるというのは室温つまり、約22から約25°Cで総相分離の証拠が肉眼で視認できないことを意味する。錯体と希釈剤との混合物を少し暖めることは室温約22から約25°Cでこの2つの溶解を形成するのに役立つが、同様に錯体は希釈剤内でも溶解できなければならない。したがって、好ましくは、希釈剤を使用する場合、室温の近辺でつまり、室温約10°C以内で液体であるか、その室温近辺で錯体と液体溶液を形成する。希釈剤は有効量で使用される。一般的に、これは、結合組成物の合計重量に対して、約50重量以下、好ましくは約25重量以下、より好ましくは約10重量以下の量である。しかしながら、錯体の実質的な量つまり、約15重量より多く、時々約40重量より多いが希釈剤に溶解することができ、それによって商業的に有用な混合比で結合することができる多元キットの提供が容易になる。重合性組成物デコンプレクサー用語デコンプレクサdecomplexerはその錯化剤から開始剤例えば、有機ボランを遊離させることができる化合物を意味する。これによって重合プロセスの開始が可能になる。デコンプレクサ-は活性化剤又はリベレーターと呼ばれることもある。ここで使用するこれらの意味はそれぞれ同じ意味である。適切なデコンプレクサー又はその配合物であるイソシアネート、酸、酸塩化物、スルホニル塩化物、無水物、開始剤コンポーネントと配合時前記のいずれかを遊離させることができる化合物、およびその混合物を使用することができる。適切な酸の例はルイス酸およびブレンステッド酸などがある。特に適切なデコンプレクサーには、Skoultchi他米国特許第5,310,835号および同第5,106,928号により説明された低分子量カルボン酸デコンプレクサー、フジサワ、イマイ、マスハラによるスルホニル塩化物および酸塩化物医科歯科研究所レポート、第3巻、64ページ1969、Devinyにより説明されたイソシアネート基を含んでなる複反応性デコンプレクサーPCT国際公開第WO97/07,171号、Devinyにより説明された無水物デコンプレクサーPCT国際公開第WO97/17,383号、Deviny他により説明されたカルボン酸デコンプレクサーPCT国際公開第US98/12,296号、1998年6月12日出願、開始剤系およびそれによる接着剤組成物、およびその混合物などがある。これら公報はすべて参考資料として本願明細書に援用する。デコンプレクサーは、有効量すなわち、最終的な重合組成物の所望の性質に実質的に悪影響を及ぼすことなく、開始剤をその錯化剤から遊離させることにより重合を促進するのに有効な量で利用される。当業者であれば分かるように、あまり多量のデコンプレクサーを用いると、重合が急速に進行しすぎるおそれがあり、接着剤の場合、得られる物質は低エネルギー表面に対して不適切な接着性を示すこともある。しかしながら、ごく少量のデコンプレクサーしか使用しないと、重合速度が遅くなりすぎるおそれがあり、得られるポリマーは特定の用途に適した分子量をもたない可能性がある。重合速度が速すぎる場合、デコンプレクサーの量を低減させることが重合速度を遅くするのに役立つこともある。したがって、これらのパラメーターの範囲内で、デコンプレクサーは、典型的には、デコンプレクサー1種もしくは複数種中のヒドロキシドもしくはアルコキシド反応性基たとえば、酸基もしくはアンヒドリド基と、錯化剤1種もしくは複数種中のヒドロキシド基およびアルコキシド基との比が0.5:1.0~3.0:1.0の範囲になるような量で提供される。より良好な性能を得るために、好ましくは、デコンプレクサー1種もしくは複数種中のヒドロキシドもしくはアルコキシド反応性基と、錯化剤1種もしくは複数種中のヒドロキシド基およびアルコキシド基との比は、0.5:1.0~1.0:1.0の範囲、好ましくは約1.0:1.0である。モノマー本発明の開始剤系はいずれかの適切なモノマーの重合を開始するため使用することができる。広くは、重合性組成物は自由基重合を可能にする少なくとも1つのエチレン的不飽和モノマーを含む。重合性組成物に使用することができるエチレン的不飽和を含む化合物は膨大である。好ましくは、組成物は少なくとも1つのメソアクリルモノマー、最も好ましくはメタクリルモノマーを含む。特に好ましいのはメソアクリル酸誘導体であり、エステルおよび/又は酸アミドを含むものである。適切なものは、たとえば、メチルメソアクリレート、メチルメソアクリレート、ブチルメソアクリレートおよびエチルヘキシルメソアクリレートなど特に1から12の炭素数を有するアルコール類である一価アルコールのメソアクリル酸エステル;エチレングリコール、ジエチレングリコール、ポリエチレングリコールおよびトリメチロールプロパンなどの一価アルコール類のメソアクリル酸エステル;グリセリンのジ-およびモノメソアクリル酸エステル;トリエチレングリコールおよびテトラエチレングリコールのジメソアクリル酸エステル;ジプロピレングリコール、トリプロピレングリコール、テトラプロピレングリコールおよびペンタプロピレングリコールのジメソアクリル酸エステル;およびプロポキシル化ジフェニロールプロパンのジメソアクリル酸エステル、である。基本的に適切なものは、ビニルアセテートなどの重合性モノマー;ビニル塩化物、ビニルフッ化物、ビニル臭化物などのビニルハロゲン化物;スチレン;およびジビニルベンゼンである。しかしながらこれらの化合物は一般的に重合性組成物において副次的な量でしか使用されない。さらに適切なものは酸アミド類であり、アクリルアミド;N-メチルアクリルアミド;N-メチルメタアクリルアミド;N,N-ジメチルアクリルアミド、N,N-ジメチルメタクリルアミド;N-エチルメタクリルアミド;N,N-ジメチルアクリルアミド;N,N-ジエチルメタクリルアミド;N-イソプロピルアクリルアミド;N-ブチルアクリルアミド;N-ブチルメタクリルアミド;N-t-ブチルアクリルアミド;N-N-ジブチルメタクリルアミド;N-メタクリロイルピペリジン;N-1,1-ジメチル-3-オキソブチル-アクリルアミド;N-1,1,3,3-テトラメチルブチルアクリルアミド;ジメチレンービスーメソアクリルアミド:テトラメチレンービスーメタアクリルアミド;トリメチルヘキサメチレンービスーメソアクリルアミド;トリメソアクリロイルジエチレントリアミン;および同様の化合物である。一般的に、分子に1つ又は2つのオレフィン二重結合体を有するモノマー、特に1つのオレフィンに重結合体に重点をおく。高不飽和コンポーネントの追加使用は除外されないが、それらの存在が重合組成物の脆化を招く恐れがあることを念頭に置く必要がある。添加物本発明の結合組成物はさらに任意の添加物を含んでなる。一般的に、そのような添加物はキットの重合性組成物に存在する。その結果、重合性組成物はさらにさまざまな任意の添加物を含んでなる。一方の特に有用な添加物は、重合組成物の合計重量に対して、一般的に最大約50重量の量で配合される中程度約40,000の分子量ポリブチルメタクリレートなどのシックナーである。シックナーは、生じる結合組成物の粘度を塗布がより簡単になる粘性のシロップ状軟度に増大させるため用いる。もう一方の特に有用な添加物は弾性的な物質である。これらの物質はそれらによる結合組成物の破壊靭性を改善することができる。これは、たとえば剛性、高降伏強度の物質つまり、可撓ポリマー基材などのその他の物質のような簡単にエネルギーを機械的に吸収しない金属基材を結合する場合、有益である。そのような添加物は、一般的に重合性組成物の合計重量に対して、最大約50重量の量で配合することができる。コアシェルポリマーは重合性組成物に添加され、結合組成物の展着および流動特性を修正することもできる。これらの向上特性は結合組成物の減少傾向によって明らかになり、シリンジタイプアプリケーターから調剤時好ましくないストリングを残したり、垂直表面に塗布された後たわみ又はスランプを生じたりする。したがって、重合性組成物の合計重量に対して、コアシェルポリマー添加物を約20重量より多く使用することがたるみースランプ抵抗向上を達成するために望ましい。コアシェルポリマーはそれによる結合組成物の破壊靭性も改善し、たとえば剛性、高降伏強度の物質つまり、可撓ポリマー基材などのその他の物質のような簡単にエネルギーを機械的に吸収しない金属基材を結合する場合、有益である。ハイドロキノンモノメチルエーテルなどの少量のインヒビターは、たとえば、重合性組成物で使用され保管時モノマーの劣化を防止又は減少させる。インヒビターはそれによるポリマーの重合速度又は最終特性に重大な影響を及ぼさない量で添加することができる。したがって、インヒビターは一般的に重合性組成物におけるモノマーの合計重量に対して約100-10,000ppmの量で有用である。その他の可能な添加物は非反応性着色剤、フィラーつまり、カーボンブラック、中空ガラス/セラミックビード、シリカ、二酸化チタン、固体ガラス/セラミック球体、およびチョークなどを含む。さまざまな任意の添加物は何らかの量で用いられるが一般的にはそれによるポリマーの重合プロセス又は所望の特性に著しく悪影響を与えない量とする。結合組成物キットの部分つまり、重合性組成物および開始剤コンポーネントは、そのような物質と働く場合通常行われる通りに、ブレンドされる。開始剤コンポーネントは結合組成物の使用が望まれる少し前に重合性組成物に添加する。キットの部分が配合され結合組成物を形成すると、組成物をすばやく使用しなければならない。これは、有用なポットライフがモノマー、開始剤コンポーネントの量、結合が行われる温度、クロスリンク剤の有無、および希釈剤を使用しているかどうかに多少依存するからである。好ましくは、結合を向上させるため、開始結合温度を約40°C未満、好ましくは30°C未満、最も好ましくは約25°C未満に維持することが望ましい。したがって、結合プロセスは室温つまり、約22°Cから約25°Cで行う。結合組成物は結合される一方の又は両方の基材に塗布し、その後基材をボンドラインから過度の結合組成物を追い出すような圧力でともに接合する。これは空気に曝され酸化し始めた結合組成物を変位させるという利点がある。一般的に、結合体は結合組成物が基材に塗布された後短時間で、好ましくは約10分以内で、生成しなければならない。通常のボンドライン厚さは約0.1から0.3ミリメートルである。結合体は、合理的な生強度まで、つまり約2-3時間以内にそのような結合物を処理できるようになるまで硬化つまり、重合する。環境条件下で約24時間で十分な結合強度に達する。しかしながら、熱による後硬化処理を希望する場合その処理を行うこともできる。ひとつの好適な実施形態において、結合組成物は低表面エネルギー基材上に被覆する。もう一方の好適な実施形態では、結合物は本発明による結合組成物の層によって接着結合される第1基材および第2基材好ましくは、少なくともその1つが低表面エネルギーポリマー物質を含んでなる。本発明は、下記の非制限例を参照すれば、より十分評価されるであろう。これらの実施例は図示目的のみであり、付加された特許請求の事項の請求範囲に限定することを意味するものではない。実施例におけるすべての部分、パーセント、比など、および明細書の残り部分は、特に指示しないかぎり、重量単位である。実施例実施例で使用した種々の商品名および略号は、以下の一覧表に従って規定される。重なりせん断結合強度テスト各結合組成物を0.2ミリメートル8mil-径ガラスビードスペーサーを結合組成物に添加した未処理2.5cm×10cm×0.3cm1インチ×4インチ×0.125インチのテストパネル上に直接塗布し、重なり部分が1.3cm×2.5cm0.5インチ×1インチとなるように裸の第2テストパネルを第1テストパネル上の結合組成物に対して直に置いた。クランプを重なり部分に当てた。テストパネルは、特殊例に注記する通り、ポリテトラフルオロエチレンPTFE、高密度ポリエチレンHDPE、又はポリプロピレンPPであり、これらはすべてCadillacPlastic,Minneapolis,MNから商業的に入手した。重なり部分から搾り出された少量の結合組成物をそのまま放置させた。結合体は22°Cで少なくとも48時間硬化させた。クランプを除去し、重なり結合体をクロスヘッド速度1.27cm/分0.5インチ/分で張力テスターでせん断OLSテストした。重なりせん断値はポンドで記録し、平方インチpsiおよびメガパスカルMPa当りのポンドに換算した。好ましくは、適切な結合性能のため、OLS値はPTFEについては少なくとも150psi1.03MPaであり、より好ましくは少なくとも約300psi4.14Mpaであり、HDPEについては少なくとも約500psi3.45Mpa、より好ましくは少なくとも約700psi4.83MPaであり、PPについては少なくとも約600psi4.14Mpaであり、より好ましくは少なくとも約800psi5.52MPaである。多様なユーティリティのため、特殊な接着剤で少なくとも2つの異なるタイプの低表面エネルギー基材を適切に結合できれば好ましいし、特殊な接着剤でPTFE、HDPE、PPのすべてを適切に結合できればより好ましいし、特殊な接着剤で少なくとも約300psi4.14MPaのOLS値までPTFEを、少なくとも約700psi4.83MPaのOLS値までHDPEを、少なくとも約800psi5.52MPaのOLS値までPPを適切に結合できれば最も好ましい。有機ボラン錯体の調製実施例1~3外部温度調節を行うことなく窒素雰囲気下で等モル量の錯化剤とトリエチルボランとを組み合わせることにより、水酸化ナトリウム、ナトリウムメトキシド、およびカリウムtert-ブトキシドと、トリエチルボランとの錯体を調製した。これらの錯体は、それぞれ、水溶液、メタノール溶液、およびテトラヒドロフラン溶液として調製した。水酸化ナトリウムおよびトリエチルボランの水溶液は、最初、分離した相を形成し、室温で数時間混合した後、均一になった。各成分の量および錯化剤のタイプを表1に記す。発火性試験:空気中で0.05mlアリコートを1×1ペーパータオル片に適用して処理ペーパータオルを作製することにより、各有機ボラン錯体実施例1~3の発火性を試験した。処理ペーパータオルが1分以内に自己発火すなわち、自然燃焼した場合、組成物を発火性とみなす。処理ペーパータオルが10分経っても自己発火しなかった場合、組成物を非発火性とみなす。上記の試験に従って各組成物が発火性であるか否かを調べた結果を表2に列挙する。1H-NMR分光法プロトン核磁気共鳴分光法ナトリウムメトキシドトリエチルボラン錯体中のホウ素に隣接するメチレン基のCDCl3中の1H-NMR化学シフトにより、本発明に有用な有機ボラン錯体の強力な結合がさらに実証された。本発明に有用な有機ボラン錯体中のホウ素に隣接するメチレン基の1H-NMRシフトは、約δ0.5未満に現れる。トリエチルボラン自体では、ホウ素に隣接するメチレン基の1H-NMRシフトは、約δ1.2である。実施例2で調製した組成物を1H-NMR分光法により試験したところ、表3に記載の結果が得られた。結合性組成物の調製実施例4開始剤コンポーネント実施例1のトリエチルボラン錯体1.78グラムの溶液TEB-NaOHを1.55グラムのCROSSLINKERCX-100に溶解させた。組成物中の気泡を上昇させて逃がした。重合性組成物重合性組成物は39.00グラムのメチルメタクリレートMMA、28,00グラムのブチルアクリレートBA、5.35グラムのメタクリル酸MAA、および30.00グラムのポリMMA-co-EAを配合することによって調製した。気泡は真空下で短時間攪拌して組成物から除去した。結合組成物重合性組成物および開始剤コンポーネントをMIXPACSYSTEM50アプリケーターにパッケージした。アプリケータの大きいシリンダーが重合性組成物を保持し、小さいシリンダーが開始剤コンポーネントを保持した。2つの部品は長さ10センチメートル4インチの17段静止混合ノズル部品番号MX4-0-17-5、ConProTec,Salem,NHから商業的に入手を通して同時押出しによって配合した。こうしてテスト資料を調製し、重ねセン断結合強度テストによってテストした。ただし、この場合、スチールワイヤスペーサー0.2ミリメートル8mil径をクランピング前に第1および第2未処理テストパネルの間のウェット接着剤に挿入した。実施例4に対する重ね剪断試験の結果を表4に列挙する。実施例5開始剤コンポーネント実施例1で調製したトリエチルボラン錯体水溶液6.57グラムの溶液TEB-NaOH、11.05グラムのCX-100、1.42グラムのCAB-O-SILTS720、および0.96グラムのP25を組み合わせて、開始剤コンポーネントを調製した。重合性組成物19.85グラムのメチルメタクリレートMAA、9.75グラムのブチルアクリレートBA、2.40グラムのメタクリル酸MAA、13.50グラムのBLENDEX360、および4.55グラムのELVACITE2010を含有するスラリーを70°Cで3時間加熱することにより、重合性組成物を調製した。得られたディスパージョンを冷却し、次いで、PremierMillCorporation;Reading,PAから市販されているLaboratoryDispersatorの鋸歯状ブレードで激しく剪断した。減圧下で手短に攪拌することにより、組成物から気泡を除去した。重合性組成物および開始剤コンポーネントをパッケージ化して、実施例4に記載したように評価した。重ね剪断結合強度試験に従って行った試験の結果を表5に列挙する。本発明の種々の修正態様および変更態様は、本発明の範囲および精神から逸脱することなく当業者には自明なものとなるであろう。本発明は本明細書に記載の例示的実施形態に限定されるものではないことを理解すべきである。"